(57)【要約】  本発明は、ヤーン、ファイバー又はフィラメントの特性、特に耐摩耗性を改善するためにこれらのヤーン、ファイバー又はフィラメント上に付着させることができるヤーン、ファイバー又はフィラメント用組成物に関する。本発明はまた、これらのヤーン、ファイバー又はフィラメントの製造方法、及びこれらのヤーン、ファイバー又はフィラメントを含むロープ、並びにそれらの使用にも関する。【特許請求の範囲】
【請求項１】
次の化合物：
（ａ）ポリエチレン及びポリプロピレンより成る群から選択されるポリオレフィン、
（ｂ）ポリオルガノシロキサン、
（ｃ）１０〜２４個の炭素原子を有するα−オレフィン及び不飽和ジカルボン酸から得られるコポリマーのエステル
を含む組成物。
【請求項２】
前記化合物（ａ）がポリエチレンワックスであることを特徴とする、請求項１に記載の組成物。
【請求項３】
前記化合物（ａ）が１１０〜１５０℃の範囲、好ましくは１２０〜１５０℃の範囲の融点を示すポリエチレンワックスであることを特徴とする、請求項１又は２に記載の組成物。
【請求項４】
前記化合物（ｂ）が２０℃において１００〜１０００ｍＰａ・ｓの範囲の粘度を示すシリコーンオイルであることを特徴とする、請求項１〜３のいずれかに記載の組成物。
【請求項５】
組成物の化合物（ａ）、（ｂ）及び（ｃ）の総重量に対して化合物（ａ）ｘ％＝１０〜５０重量％、
組成物の化合物（ａ）、（ｂ）及び（ｃ）の総重量に対して化合物（ｃ）ｙ％＝１０〜５０重量％、
組成物の化合物（ａ）、（ｂ）及び（ｃ）の総重量に対して化合物（ｂ）ｚ％＝１００−（ｘ＋ｙ）重量％
を含むことを特徴とする、請求項１〜４のいずれかに記載の組成物。
【請求項６】
ｘが２０〜４０％の範囲であり且つｙが２０〜４０％の範囲であることを特徴とする、請求項５に記載の組成物。
【請求項７】
サイジング用組成物を追加的に含むことを特徴とする、請求項１〜６のいずれかに記載の組成物。
【請求項８】
液体中のエマルションの形にあることを特徴とする、請求項１〜７のいずれかに記載の組成物。
【請求項９】
前記液体が水であることを特徴とする、請求項８に記載の組成物。
【請求項１０】
請求項１〜９のいずれかに記載の組成物を用いて処理されたことを特徴とする、ヤーン、ファイバー又はフィラメント。
【請求項１１】
熱可塑性ポリマーをベースとすることを特徴とする、請求項１０に記載のヤーン、ファイバー又はフィラメント。
【請求項１２】
ポリエステル又はポリアミドをベースとすることを特徴とする、請求項１１に記載のヤーン、ファイバー又はフィラメント。
【請求項１３】
ヤーンの表面に存在させる組成物がヤーンの重量に対して１〜５％を占めることを特徴とする、請求項１０〜１２のいずれかに記載のヤーン、ファイバー又はフィラメント。
【請求項１４】
７００〜２５００ｄｔｅｘの範囲の全体カウントを示すヤーンであることを特徴とする、ことを特徴とする、請求項１０〜１３のいずれかに記載のヤーン、ファイバー又はフィラメント。
【請求項１５】
３〜９ｄｔｅｘの範囲のストランドカウントを示すヤーンであることを特徴とする、請求項１０〜１４のいずれかに記載のヤーン、ファイバー又はフィラメント。
【請求項１６】
次の工程：
（１）ヤーンの構成材料を紡糸する工程、
（２）随意にヤーンを延伸する工程、
（３）随意にヤーンを加工する工程
を含む、請求項１０〜１５のいずれかに記載のヤーン、ファイバー又はフィラメントの製造方法であって、プロセスの間に請求項１〜９のいずれかに記載の組成物を用いてヤーンを処理することを特徴とする、前記製造方法。
【請求項１７】
前記材料が熱可塑性ポリマーであること、及び工程（１）がポリマーの溶融紡糸であることを特徴とする、請求項１６に記載の方法。
【請求項１８】
前記処理工程を工程（２）及び（３）の後に実施することを特徴とする、請求項１６又は１７に記載の方法。
【請求項１９】
前記処理工程を工程（２）及び（３）の前に実施することを特徴とする、請求項１６又は１７に記載の方法
【請求項２０】
請求項１０〜１５のいずれかに記載のヤーン、ファイバー若しくはフィラメント、又は請求項１６〜１９のいずれかに記載の方法によって得られたヤーン、ファイバー若しくはフィラメントを少なくとも含むことを特徴とする、ロープ、ケーブル又は紐。
【請求項２１】
ボート、船舶、浮き桟橋若しくはポンツーンの係留若しくは停泊手段、又は停泊、ナビゲーション若しくは位置決定用の浮標における請求項２０に記載のロープの使用。
【請求項２２】
登山の分野における請求項２０に記載のロープの使用。
【発明の詳細な説明】
【技術分野】
【０００１】
本発明は、ヤーン、ファイバー又はフィラメントの特性、特に耐摩耗性を改善するためにこれらのヤーン、ファイバー又はフィラメント上に付着させることができるヤーン、ファイバー又はフィラメント用組成物に関する。本発明はまた、これらのヤーン、ファイバー又はフィラメントの製造方法、及びこれらのヤーン、ファイバー又はフィラメントを含むロープ、並びにそれらの使用にも関する。
【背景技術】
【０００２】
ロープ（cordes）、ケーブル（cordages）及び紐（filins）は、海関係の分野、登山関係の分野等のような多くの分野において用いられている。これらは例えばボートや船舶、例えばレジャー用の船（帆船）を係留するために用いることができる。
【０００３】
これらのロープ、ケーブル及び紐は、使用時に例えば潮（海水）の動き、使用者によるロープの操作等のせいで高い機械的応力を受ける。例えば、（船舶類）係留用ロープは潮及びボートの動きに応じて様々な引張作用に付される。これにより、特にファイバーとロープとの間で摩擦が生じ、ファイバーの摩耗を引き起こす。その結果としてこれらのロープ、ケーブル及び紐の急速な摩滅がもたらされ、テナシティの低下及び場合により破断がもたらされる。
【０００４】
従って、これらのロープ、ケーブル及び紐の寿命を、特にこれらのロープ、ケーブル及び紐のファイバーの耐摩耗性を向上させることによって、改善する研究が行われている。
【０００５】
ロープやケーブルを作ることが意図されるファイバーにこのファイバーの摩耗を減らすために塗布される組成物が知られている。これはGoulston Technologies社よりLurol NR-6025（登録商標）の商品名で販売されている。
【発明の開示】
【発明が解決しようとする課題】
【０００６】
本発明は、例えばロープやケーブルに用いることが意図されるヤーン、ファイバー又はフィラメントに付着させることができる組成物を提供するものであり、本発明のヤーン、ファイバー又はフィラメントは非常に良好な耐摩耗性を示す。
【課題を解決するための手段】
【０００７】
第１の主題に従えば、本発明は、
（ａ）ポリエチレン及びポリプロピレンより成る群から選択されるポリオレフィン、
（ｂ）ポリオルガノシロキサン、
（ｃ）１０〜２４個の炭素原子を有するα−オレフィン及び不飽和ジカルボン酸から得られるコポリマーのエステル
を含み、ヤーン、ファイバー又はフィラメントに付着させることができる組成物に関する。
【０００８】
第２の主題に従えば、本発明は、本発明の組成物で処理されたヤーン、ファイバー又はフィラメントに関する。
【０００９】
第３の主題では、本発明は、これらのヤーン、ファイバー又はフィラメントの製造方法であって、次の工程：
（１）ヤーンの構成材料を紡糸する工程、
（２）随意にヤーンを延伸する工程、
（３）随意にヤーンを加工する（texturer）工程
を含み、該方法の間に前記組成物を用いてヤーンを処理する、前記方法に関する。
【００１０】
第４の主題では、本発明は、本発明のヤーン、ファイバー又はフィラメントから得られるロープ、ケーブル又は紐、及び船舶類の係留若しくは停泊又は登山の分野におけるそれらの使用に関する。
【発明を実施するための最良の形態】
【００１１】
本発明の組成物は、化合物（ａ）としてポリエチレン及びポリプロピレンより成る群から選択されるポリオレフィンを含む。この化合物（ａ）は、ポリエチレンワックスであるのが有利である。特にこのポリエチレンワックスは酸化されていることができる。
【００１２】
本発明の特定的な具体例に従えば、この化合物（ａ）は１１０〜１５０℃の範囲、好ましくは１２０〜１５０℃の範囲の融点を示すポリエチレンワックスである。
【００１３】
化合物（ａ）は、１５０℃において１０００〜５０００ｍＰａ・ｓの範囲の粘度を示すポリエチレンワックスであるのが有利である。
【００１４】
前記組成物は、化合物（ｂ）としてポリオルガノシロキサンを含む。この化合物（ｂ）は、２０℃において１００〜１０００ｍＰａ・ｓの範囲の粘度を示すシリコーンオイルであるのが好ましい。このポリオルガノシロキサンは、例えばポリメチルシロキサン又はポリメチルフェニルシロキサンであることができる。
【００１５】
本発明の組成物は、化合物（ｃ）として１０〜２４個の炭素原子を有するα−オレフィン及び不飽和ジカルボン酸から得られるコポリマーのエステルを含む。
【００１６】
このエステルは、１０〜２４個の炭素原子を有するα−オレフィン及び不飽和ジカルボン酸から得られるコポリマーをヒドロキシル化化合物を用いてエステル化することによって得ることができる。また、前記コポリマーの調製の際にモノマーを添加することによって前記エステルを得ることもできる。
【００１７】
化合物（ｃ）を調製するために用いられるα−オレフィンは、１２〜１８個の炭素原子を有するのが好ましい。化合物（ｃ）を調製するために用いることができるジカルボン酸としては、マレイン酸、フマル酸、イタコン酸及びシトラコン酸を挙げることができる。このジカルボン酸は、マレイン酸及びフマル酸から選択するのが好ましい。
【００１８】
前記コポリマーの粘度は、４０℃において測定して１００〜１０００ｍＰａ・ｓの範囲であるのが有利であり、２５０〜４００ｍＰａ・ｓの範囲であるのが好ましい。
【００１９】
本発明の特定的な具体例に従えば、前記組成物は、
・組成物の化合物（ａ）、（ｂ）及び（ｃ）の総重量に対して化合物（ａ）ｘ％＝１０〜５０重量％、
・組成物の化合物（ａ）、（ｂ）及び（ｃ）の総重量に対して化合物（ｃ）ｙ％＝１０〜５０重量％、
・組成物の化合物（ａ）、（ｂ）及び（ｃ）の総重量に対して化合物（ｂ）ｚ％＝１００−（ｘ＋ｙ）重量％
を含む。
【００２０】
ｘが２０〜４０％の範囲であり且つｙが２０〜４０％の範囲であるのが有利である。
【００２１】
本発明の組成物は、組成物を製造するための既知の任意の方法に従って調製することができる。
【００２２】
組成物を製造する前の化合物（ａ）は、エマルションの形にあることができる。エマルションの調製の際には、乳化剤を用いることができる。乳化剤の例としては、１０〜２０個の炭素原子を有する脂肪アルコール｛この脂肪アルコールは、エトキシル化され、２〜１０個のエトキシレート（ＥＯ）を含むものである｝から成る乳化剤を挙げることができる。
【００２３】
組成物を製造する前の化合物（ｂ）は、エマルションの形にあることができる。このエマルションは「水中油」タイプのエマルションであることができる。化合物（ｂ）は、エマルションの重量に対して１０〜６０重量％を占めるのが有利である。エマルションの調製の際には、乳化剤を用いることができる。好適であり得る乳化剤の例としては、１０〜２０個の炭素原子を有し且つ２〜１０個のエトキシレート（ＥＯ）を含むエトキシル化脂肪アルコールを挙げることができる。
【００２４】
本発明の組成物は、液体中の溶液の形、エマルションの形又は分散体の形にあることができる。
【００２５】
前記組成物は、例えば有機溶媒中の溶液の形にあることができる。
【００２６】
前記組成物はまた、液体中のエマルションの形にあることもでき、この液体は水であるのが有利である。この組成物がエマルションの形にある場合には、組成物の調製の際に乳化剤を用いることができる。
【００２７】
組成物が水中のエマルションの形にある場合、これは化合物（ａ）、（ｂ）及び（ｃ）、乳化剤並びに水を含むのが一般的である。組成物中の水以外の部分は、化合物（ａ）、（ｂ）及び（ｃ）１０〜７０重量％並びに乳化剤３０〜９０重量％を含むのが一般的である。化合物（ａ）、（ｂ）及び（ｃ）のそれぞれの割合は、上記のものと同じである。
【００２８】
本発明の特定的な具体例に従えば、前記組成物には、化合物（ａ）、（ｂ）及び（ｃ）に加えて、サイジング用組成物をも含ませることができる。
【００２９】
本発明にとって好適なサイジング用組成物は、ポリマー紡糸の分野、特にポリアミド又はポリエステル紡糸の分野において従来から用いられているすべてのサイジング剤である。サイジング用組成物は通常、オイル又は水性エマルションである。
【００３０】
本発明の組成物にはまた、化合物（ａ）、（ｂ）及び（ｃ）並びに随意としてのサイジング用組成物以外の化合物、例えばサイジング用組成物中に従来から用いられている界面活性剤、帯電防止剤をも含ませることができる。
【００３１】
本発明は、第２の主題において、上記の組成物で処理されたヤーン、ファイバー又はフィラメントに関する。
【００３２】
本発明のヤーン、ファイバー又はフィラメントは、天然のもの、人工のもの及び／又は合成によるものであることができる。これらはまた、いくつかの起源のものであることもできる。例として、ポリアミド及び綿のファイバーの紡糸ヤーンを挙げることができる。
【００３３】
本発明のヤーン、ファイバー又はフィラメントは、熱可塑性ポリマーをベースとするのが有利である。本発明において好適な熱可塑性（コ）ポリマーの例としては、ポリオレフィン、ポリエステル、ポリ（アルキレンオキシド）、ポリオキシアルキレン、ポリハロアルキレン、ポリ（アルキレンフタレート若しくはテレフタレート）、ポリ（フェニル若しくはフェニレン）、ポリ（フェニレンオキシド若しくはスルフィド）、ポリ（ビニルアセテート）、ポリ（ビニルアルコール）、ポリ（ビニルハライド）、ポリ（ビニリデンハライド）、ポリビニルニトリル、ポリアミド、ポリイミド、ポリカーボネート、ポリシロキサン、アクリル酸若しくはメタクリル酸のポリマー、ポリアクリレート若しくはポリメタクリレート、セルロース及びその誘導体のような天然ポリマー、合成エラストマーのような合成ポリマー、又は上記のポリマー中に含まれるモノマーのいずれかと同一の少なくとも１種のモノマーを含む熱可塑性コポリマー、並びにこれらのすべての（コ）ポリマーのブレンド及び／又はアロイを挙げることができる。
【００３４】
本発明のその他の好ましい熱可塑性ポリマーとしては、脂肪族ポリアミドのような半結晶質若しくは非晶質ポリアミド、半芳香族ポリアミド及びより一般的に芳香族若しくは脂肪族飽和二酸と脂肪族若しくは芳香族飽和ジ（第１アミン）との重縮合によって得られる線状ポリアミド、ラクタム若しくはアミノ酸の縮合によって得られるポリアミド、又はこれらの各種モノマーの混合物の縮合によって得られる線状ポリアミドを挙げることができる。
【００３５】
より特定的には、これらのコポリアミドは、例えばポリ（ヘキサメチレンアジパミド）、テレフタル酸及び／若しくはイソフタル酸から得られるポリフタルアミド（例えば商品名Amodelの下で販売されているポリアミド）、又はアジピン酸、ヘキサメチレンジアミン及びカプロラクタムから得られるコポリアミドであることができる。
【００３６】
前記熱可塑性ポリマーは、ポリ（エチレンテレフタレート）（ＰＥＴ）、ポリ（プロピレンテレフタレート）（ＰＰＴ）、ポリ（ブチレンテレフタレート）（ＰＢＴ）のようなポリエステル、又はそれらのコポリマー若しくはブレンドであるのが有利である。
【００３７】
さらにより一層好ましくは、前記熱可塑性ポリマーは、ポリアミド６、ポリアミド６，６、ポリアミド４、ポリアミド１１、ポリアミド１２、ポリアミド４，６、ポリアミド６，１０、ポリアミド６，１２、ポリアミド６，３６及びポリアミド１２，１２、それらのコポリマー及びブレンドから成る（コ）ポリアミドの群から選択される。
【００３８】
本発明のヤーン、ファイバー又はフィラメントは、熱可塑性ポリマー又は熱可塑性コポリマーのブレンドをベースとすることができる。
【００３９】
本発明のヤーン、ファイバー又はフィラメントには、補強用充填剤、難燃剤、ＵＶ安定剤、熱安定剤、二酸化チタンのような艶消剤（matifiants）、生物活性物質等の添加剤を含ませることができる。
【００４０】
ヤーンの表面に存在させる本発明の組成物は、ヤーンの重量に対して１〜５重量％を占めるのが有利である。
【００４１】
本発明のヤーンの全体カウント（番手）は、ヤーンの通常のカウント範囲全体から選択することができ、例えば２００ｄｔｅｘ（デシテックス）〜３０００ｄｔｅｘの範囲であることができる。本発明の特定的な具体例に従えば、本発明のヤーン、ファイバー又はフィラメントは、７００〜２５００ｄｔｅｘの範囲の全体カウントを示すヤーンである。
【００４２】
本発明のヤーンのストランドカウントは、ヤーンについての通常のカウント範囲全体から選択することができる。このストランドカウントは、０．３ｄｔｅｘ又はそれより大きいのが一般的である。これは通常は、直径が大きいモノフィラメントの場合の８００μｍの直径の相当ｄｔｅｘより小さい。本発明の特定的な具体例に従えば、本発明のヤーン、ファイバー又はフィラメントは、３〜９ｄｔｅｘの範囲のストランドカウントを示すヤーンである。
【００４３】
本発明はまた、次の工程を含むヤーン、ファイバー又はフィラメントの製造方法にも関する。  
（１）ヤーンの構成材料を紡糸し、
（２）随意にヤーンを延伸し、
（３）随意にヤーンを加工し（texturer）、
（４）プロセスの間に上記の組成物を用いてヤーンを処理する。
【００４４】
紡糸工程（１）は、当業者に周知の任意の方法に従って実施される。
【００４５】
ヤーンの材料が熱可塑性ポリマーである場合、工程（１）はポリマーを溶融紡糸する工程であるのが有利である。
【００４６】
本発明のヤーン、ファイバー又はフィラメントは、延伸に付すことができる。かくして、このヤーンは、任意の既知の方法に従う紡糸方法に沿って、ヤーンに与えることが望まれる配向及び機械的特徴に応じて望まれる程度まで、延伸することができる。また、最後の巻取り速度に応じて、単純に予備延伸することもでき、紡糸配向することもできる。ヤーンは、直接得ることもでき、もしも有用又は必要であるならば巻取り張力を調節するためにロール上に取り出すこともできる。工程（２）は、紡糸と一体で行なってもよく、そのようにしなくてもよい。
【００４７】
巻取り速度は４００〜８０００ｍ／分の範囲であるのが一般的であり、６００〜５０００ｍ／分の範囲であるのが有利であり、６００〜２０００ｍ／分の範囲であるのが好ましい。
【００４８】
加工工程（３）は、当業者に周知の任意の方法に従って実施することができる。
【００４９】
前記処理工程は、随意としての延伸工程の前又は後に実施することができる。この処理工程はまた、随意としての加工工程（３）の前又は後に実施することができる。
【００５０】
この処理は、ロールコーティングや紡糸仕上げ装置（gudulettes）のような標準的技術に従って実施することができる。標準的技術の限定を意図しない例としては、原料ファイバーを、ロールを用いて、噴霧若しくは気化、浸漬によって、パジング技術によって及び合成ファイバーの処理のためのテキスタイル産業において用いられている任意の方法によって、処理する技術を挙げることができる。この処理は、ヤーンの製造における様々な工程において実施することができる。これらはとりわけ、従来潤滑剤が添加されていたすべての工程である。かくして、巻取りの前に紡績機の底部において添加剤を適用することができる。また、「ファイバー」プロセスの場合には、延伸、捲縮（frisage）又は乾燥工程の前、間又は後等に添加剤を適用することもできる。
【００５１】
場合により、ヤーンへのグラフトコポリマーの接着を促進するために、ヤーンを当業者に周知の方法に従う第１の予備処理（前処理）に付すのがさらに有利なことがある。さらに、本発明の処理の前又は後に、ヤーンを例えば放射線照射等のようなその他の化学的又は物理的処理に付すことも構想可能であろう。
【００５２】
本発明の組成物で処理されたヤーン、ファイバー又はフィラメントは、非常に良好な耐摩耗性を示す。
【００５３】
第４の主題において、本発明は、本発明のヤーン、ファイバー又はフィラメントを少なくとも部分的に含むロープ、ケーブル又は紐に関する。
【００５４】
本発明のロープ、ケーブル又は紐は、ボート、船舶、浮き桟橋若しくはポンツーン（pontons）の係留若しくは停泊手段、又は停泊、ナビゲーション若しくは位置決定（reperage）用の浮標（ブイ）に用いることができる。
【００５５】
と言うのも、本発明のヤーン、ファイバー又はフィラメントは、高い耐摩耗性を示し、これらのヤーンを用いて得られたロープは、特にこれらのロープが水中に繰返し浸漬される場合に、低い摩滅及び長い寿命を示すからである。
【００５６】
本発明のロープ、ケーブル又は紐は、登山の分野においても用いることができる。登山の分野においては、ロープが高い機械的応力を受ける。登山用ロープにおいては、本発明のヤーン、ファイバー又はフィラメントをロープの鞘ではなくて中心部に存在させるのが有利であり、これは一般的に編んだヤーンの形にある。
【００５７】
本発明のヤーン、ファイバー又はフィラメントはまた、漁網や安全網のような網に用いることもできる。これらはまた、安全ベルトのようなベルトに用いることもできる。
【実施例】
【００５８】
本発明のその他の詳細や利点は、以下に単に指標として与えた実施例を見ればより一層はっきりわかるであろう。
【００５９】
ヤーン、ファイバー又はフィラメントの耐摩耗性の試験
【００６０】
ヤーンの耐摩耗性を測定するために用いられる標準試験は、ＡＳＴＭ法Ｄ６６１１−００である。試験の際に用いられる標準の条件は、以下の通りである：
・被検ヤーンの巻付け：３回り（巻付け角度１０８０°）
・被検ヤーンの動き幅（ストローク）：６ｃｍ
・モーター速度：７０回転／分
・重しによりヤーンに加えた張力：４４５ｃＮ
【００６１】
この試験は、前記標準法に従い、該標準法に記載された乾式及び湿式条件下において実施する。また、この試験は、水中に浸漬して次いで空気中で乾燥させたロープをシミュレートするヤーンの処理後にも標準法の乾式条件下において実施する。この処理を以下に説明する。
【００６２】
水中に浸漬して次いで空気中で乾燥させたロープをシミュレートするヤーンの処理
【００６３】
ヤーンを周囲温度において蒸留水中に１０分間浸漬する（その内の１分間はヤーンの撹拌下とする）。このヤーンを次いで綿布帛上に置き、空気中で周囲温度において２４時間乾燥させる。
【００６４】
ヤーン上に付着した組成物の量の測定方法
【００６５】
ヤーン上に存在する組成物を、ソックスレータイプの装置で、３０〜５０℃の範囲の沸点を示す石油エーテルを用いて、抽出する。この抽出はサイクル性のものであり、そのサイクル時間は６〜１０分間の範囲とする。抽出時間は１時間とする。サンプルの重量対溶媒の重量の比は１／１０〜１／２０の範囲とする。サンプル重量は２〜１０ｇの範囲である。
【００６６】
例１
【００６７】
Rhodia Industrial Yarns AG社より商品名T371の下で販売されているポリアミド６製のヤーン（1400f210：２１０のフィラメント、全体カウント１４００ｄｔｅｘ）を、回転ロール上に通す（ヤーンをロールの長手方向軸に対して垂直に入れる）ことによって処理する。このロールは、下記の表１に記載した通りの組成物を含有させた浴中に一部浸漬してある。ロール上のヤーンの通過は、慣用の方法に従って実施する。ヤーンの全体通過速度は４５０ｍ／分とする。このヤーンはロールに対して誘導される。この誘導は、ヤーン上への組成物の付着を最適化するために、ロールの長手方向軸の方向に沿って往復運動で行う。
【００６８】
【表１】
2007533791.tif 000002
【００６９】
組成物１：Goulston Technologies社より販売されているLurol NR-6025（登録商標）を水中に２５重量％含むエマルション。
【００７０】
組成物２（百分率は組成物の総重量に対する重量で表わされる）：以下のものを含むエマルション：
・融点１４０℃の酸化ポリエチレンワックス（化合物（ａ））９％
・１３個の炭素原子を有し且つ６個のエトキシレート（ＥＯ）を含むエトキシル化脂肪アルコールタイプの乳化剤２．６％（この乳化剤は、組成物調製前の上記ポリエチレンワックスのエマルションから由来するものである）
・２０℃において３５０ｍＰａ・ｓの粘度を示すシリコーンオイル（化合物（ｂ））６．５％（これは、組成物調製前のこのシリコーンオイルの「水中油」エマルションから由来するものであり、このエマルションは、１３個の炭素原子を有し且つ６個のエトキシレート（ＥＯ）を含むエトキシル化脂肪アルコールタイプの乳化剤１０重量％を含む）
・α−オレフィン及びマレイン酸とフマル酸との混合物から得られるコポリマーのエステル９％（前記コポリマーは、ＡＳＴＭ法Ｄ−４４５に従って測定して４０℃において３４０ｍＰａ・ｓの粘度を示す）
・５〜３０個のエトキシレート（ＥＯ）を含む水和ひまし油タイプの乳化剤９％
・６〜２０個の炭素原子を有し且つ１０個のエトキシレート（ＥＯ）を含むエトキシル化脂肪族アミンタイプの乳化剤９％
・脱イオン水５４．９％。
このエマルションは、ヤーンに塗布する前に１／１の比で蒸留水で希釈される。
【００７１】
本発明に従って処理されたヤーンは、未処理ヤーンや従来技術に従って処理されたヤーンと比較して、乾式条件下でも、湿式条件下でも、水中へのロープの浸漬をシミュレートする処理の後の乾式条件下でも、非常に良好な耐摩耗性を示す。
【００７２】
例２及び３
【００７３】
例２については商品名T771（1400f210：２１０のフィラメント、全体カウント１４００ｄｔｅｘ）、例３については商品名T371（1880f280：２８０のフィラメント、全体カウント１８８０ｄｔｅｘ）の商品名でRhodia Industrial Yarns AG社より販売されているポリアミド６製のヤーンを、互いに向き合うように配置された２つの紡糸仕上げ装置（gudulettes）を用いてこのヤーンに以下に記載したような組成物３を塗布することによって処理する。ヤーンの全体通過速度は４２５ｍ／分とする。このヤーンを次いでボビンに巻き取る。
【００７４】
【表２】
2007533791.tif 000003
＊  ８本のヤーンに対してヤーン１本当たり６回測定した平均
＊＊５本のヤーンに対してヤーン１本当たり６回測定した平均
【００７５】
組成物３（百分率は組成物の総重量に対する重量で表わされる）：以下のものを含むエマルション：
・融点１４０℃の酸化ポリエチレンワックス（化合物（ａ））５％
・１３個の炭素原子を有し且つ６個のエトキシレート（ＥＯ）を含むエトキシル化脂肪アルコールタイプの乳化剤１．３％（この乳化剤は、組成物調製前の上記ポリエチレンワックスのエマルションから由来するものである）
・２０℃において３５０ｍＰａ・ｓの粘度を示すシリコーンオイル（化合物（ｂ））３．４％（これは、組成物調製前のこのシリコーンオイルの「水中油」エマルションから由来するものであり、このエマルションは、１３個の炭素原子を有し且つ６個のエトキシレート（ＥＯ）を含むエトキシル化脂肪アルコールタイプの乳化剤１０重量％を含む）
・α−オレフィン及びマレイン酸とフマル酸との混合物から得られるコポリマーのエステル５％（前記コポリマーは、ＡＳＴＭ法Ｄ−４４５に従って測定して４０℃において３４０ｍＰａ・ｓの粘度を示す）
・５〜３０個のエトキシレート（ＥＯ）を含む水和ひまし油タイプの乳化剤５．３％
・６〜２０個の炭素原子を有し且つ１０個のエトキシレート（ＥＯ）を含むエトキシル化脂肪族アミンタイプの乳化剤５％
・脱イオン水７５％。
【００７６】
本発明に従って処理されたヤーンは、未処理ヤーンや従来技術に従って処理されたヤーンと比較して、乾式条件下でも、水中へのロープの浸漬をシミュレートする処理の後の乾式条件下でも、非常に良好な耐摩耗性を示す。
【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
次の化合物：
（ａ）ポリエチレン及びポリプロピレンより成る群から選択されるポリオレフィン、
（ｂ）ポリオルガノシロキサン、
（ｃ）１０〜２４個の炭素原子を有するα−オレフィン及び不飽和ジカルボン酸から得られるコポリマーのエステル
を含む組成物。
【請求項２】
前記化合物（ａ）がポリエチレンワックスであることを特徴とする、請求項１に記載の組成物。
【請求項３】
前記化合物（ａ）が１１０〜１５０℃の範囲の融点を示すポリエチレンワックスであることを特徴とする、請求項１又は２に記載の組成物。
【請求項４】
前記化合物（ｂ）が２０℃において１００〜１０００ｍＰａ・ｓの範囲の粘度を示すシリコーンオイルであることを特徴とする、請求項１〜３のいずれかに記載の組成物。
【請求項５】
組成物の化合物（ａ）、（ｂ）及び（ｃ）の総重量に対して化合物（ａ）ｘ％＝１０〜５０重量％、
組成物の化合物（ａ）、（ｂ）及び（ｃ）の総重量に対して化合物（ｃ）ｙ％＝１０〜５０重量％、
組成物の化合物（ａ）、（ｂ）及び（ｃ）の総重量に対して化合物（ｂ）ｚ％＝１００−（ｘ＋ｙ）重量％
を含み、但しＺは０ではないものとすることを特徴とする、請求項１〜４のいずれかに記載の組成物。
【請求項６】
ｘが２０〜４０％の範囲であり且つｙが２０〜４０％の範囲であることを特徴とする、請求項５に記載の組成物。
【請求項７】
サイジング用組成物を追加的に含むことを特徴とする、請求項１〜６のいずれかに記載の組成物。
【請求項８】
液体中のエマルションの形にあることを特徴とする、請求項１〜７のいずれかに記載の組成物。
【請求項９】
前記液体が水であることを特徴とする、請求項８に記載の組成物。
【請求項１０】
請求項１〜９のいずれかに記載の組成物を用いて処理されたことを特徴とする、ヤーン、ファイバー又はフィラメント。
【請求項１１】
熱可塑性ポリマーをベースとすることを特徴とする、請求項１０に記載のヤーン、ファイバー又はフィラメント。
【請求項１２】
ポリエステル又はポリアミドをベースとすることを特徴とする、請求項１１に記載のヤーン、ファイバー又はフィラメント。
【請求項１３】
ヤーンの表面に存在させる組成物がヤーンの重量に対して１〜５％を占めることを特徴とする、請求項１０〜１２のいずれかに記載のヤーン、ファイバー又はフィラメント。
【請求項１４】
７００〜２５００ｄｔｅｘの範囲の全体カウントを示すヤーンであることを特徴とする、請求項１０〜１３のいずれかに記載のヤーン、ファイバー又はフィラメント。
【請求項１５】
３〜９ｄｔｅｘの範囲のストランドカウントを示すヤーンであることを特徴とする、請求項１０〜１４のいずれかに記載のヤーン、ファイバー又はフィラメント。
【請求項１６】
次の工程：
（１）ヤーンの構成材料を紡糸する工程、
（２）随意にヤーンを延伸する工程、
（３）随意にヤーンを加工する工程
を含む、請求項１０〜１５のいずれかに記載のヤーン、ファイバー又はフィラメントの製造方法であって、プロセスの間に請求項１〜９のいずれかに記載の組成物を用いてヤーンを処理することを特徴とする、前記製造方法。
【請求項１７】
前記材料が熱可塑性ポリマーであること、及び工程（１）がポリマーの溶融紡糸であることを特徴とする、請求項１６に記載の方法。
【請求項１８】
前記処理工程を工程（２）及び（３）の後に実施することを特徴とする、請求項１６又は１７に記載の方法。
【請求項１９】
前記処理工程を工程（２）及び（３）の前に実施することを特徴とする、請求項１６又は１７に記載の方法
【請求項２０】
請求項１０〜１５のいずれかに記載のヤーン、ファイバー若しくはフィラメント、又は請求項１６〜１９のいずれかに記載の方法によって得られたヤーン、ファイバー若しくはフィラメントを少なくとも含むことを特徴とする、ロープ、ケーブル又は紐。
【請求項２１】
ボート、船舶、浮き桟橋若しくはポンツーンの係留若しくは停泊手段、又は停泊、ナビゲーション若しくは位置決定用の浮標に用いるための、請求項２０に記載のロープ、ケーブル又は紐。
【請求項２２】
登山の分野に用いるための、請求項２０に記載のロープ、ケーブル又は紐。
【国際調査報告】
2007533791.tif 000004
2007533791.tif 000005
2007533791.tif 000006
2007533791.tif 000007